(57)【要約】  熱可塑性透明樹脂（Ａ）層、メタクリル酸メチル−スチレン共重合体及び／又はアクリロニトリル−スチレン共重合体からなる熱可塑性樹脂（Ｂ）層、並びにポリカーボネート系樹脂からなる熱可塑性樹脂（Ｃ）層を有し、（Ｃ）層の片面または両面に（Ｂ）層が積層され、（Ｂ）層の表面に（Ａ）層が積層され、熱可塑性透明樹脂（Ａ）が、特定構造の（メタ）アクリル酸エステル構成単位（ａ）と脂肪族ビニル構成単位（ｂ）を含み、（メタ）アクリル酸エステル構成単位（ａ）と前記脂肪族ビニル構成単位（ｂ）とのモル比が１５：８５〜８５：１５のビニル共重合樹脂である熱可塑性樹脂積層体を提供する。該熱可塑性樹脂積層体は、高温高湿の環境に対する耐候性、耐擦傷性、層間密着性などに優れ、透明性の基板材料や保護材料として、光学用部品、特に携帯電話端末、携帯電子遊具、ＰＤＡなどの携帯型ディスプレイデバイスなどに使用される。【特許請求の範囲】
【請求項１】
熱可塑性透明樹脂（Ａ）層、メタクリル酸メチル−スチレン共重合体及び／又はアクリロニトリル−スチレン共重合体からなる熱可塑性樹脂（Ｂ）層、並びにポリカーボネート系樹脂からなる熱可塑性樹脂（Ｃ）層を有し、（Ｃ）層の片面または両面に（Ｂ）層が積層され、その（Ｂ）層の表面に（Ａ）層が積層された熱可塑性樹脂積層体であって、
前記熱可塑性透明樹脂（A）が、下記一般式（１）で表される（メタ）アクリル酸エステル構成単位（ａ）と、下記一般式（２）で表される脂肪族ビニル構成単位（ｂ）を含み、前記（メタ）アクリル酸エステル構成単位（ａ）と前記脂肪族ビニル構成単位（ｂ）とのモル比が１５：８５〜８５：１５であるビニル共重合樹脂であることを特徴とする熱可塑性樹脂積層体。
【化１】
2010024217.tif 000007
（式中、Ｒ１は水素またはメチル基であり、Ｒ２は炭素数１〜１６のアルキル基である。）
【化２】
2010024217.tif 000008
（式中、Ｒ３は水素またはメチル基であり、Ｒ４は炭素数１〜４のアルキル置換基を有することのあるシクロヘキシル基である。）
【請求項２】
熱可塑性透明樹脂（Ａ）が、少なくとも1種の（メタ）アクリル酸エステルモノマーと少なくとも1種の芳香族ビニルモノマーを重合した後、芳香族二重結合の７０％以上を水素化して得られたものであり、前記樹脂のガラス転移温度が１１０〜１４０℃の範囲である請求項１に記載の熱可塑性樹脂積層体。
【請求項３】
一般式（１）のＲ１及びＲ２がメチル基である請求項１又は２に記載の熱可塑性樹脂積層体。
【請求項４】
一般式（２）のＲ３が水素であり、Ｒ４がシクロヘキシル基である請求項１又は２に記載の熱可塑性樹脂積層体。
【請求項５】
片面または両面にハードコート処理、反射防止処理、および防眩処理のいずれか一つ以上を施したものである請求項１又は２に記載の熱可塑性樹脂積層体。
【請求項６】
請求項１〜５のいずれかに記載の熱可塑性樹脂積層体からなる透明性基板材料。
【請求項７】
請求項１〜５のいずれかに記載の熱可塑性樹脂積層体からなる透明性保護材料。
【発明の詳細な説明】
【技術分野】
【０００１】
本発明は、熱可塑性樹脂積層体に関し、詳しくは、透明性の基板材料や保護材料に使用され、高温高湿の環境に対する耐候性、耐擦傷性、層間密着性などに優れた熱可塑性樹脂積層体に関する。
【背景技術】
【０００２】
樹脂製透明板は、防音隔壁、カーポート、看板や、ＯＡ機器・携帯電子機器の表示部前面板など多岐に応用される。特に、携帯電話端末、携帯電子遊具、ＰＤＡといった携帯型のディスプレイデバイスでは、種々の環境下で使用者が持ち歩くという機能性からその前面パネルには高温高湿の環境に対する耐候性、耐擦傷性、層間密着性などの向上がますます求められている。【０００３】
これらの特性を改善する方法として、例えば特許文献１には耐衝撃性の優れたポリカーボネート樹脂層に架橋アクリル酸エステル系重合体を含有するメタクリル樹脂層を積層した積層板が開示されており、特許文献２には脂肪酸エステルなどを含有するメタクリル樹脂層を積層した透明樹脂積層板が開示されている。
しかしながら、メタクリル樹脂層の耐熱性が乏しくて高温環境下で変形を起こしたり、吸水性が高くて湿度変化による反りを起こしたりするなどの問題がある。
なお、透明性などに優れ、光学用部品に使用される樹脂として、特許文献３には（メタ）アクリル酸エステルモノマーと芳香族ビニルモノマーを重合し水素化した樹脂が開示されているが、その性能が十分とは云えず、更なる改善が求められている。
【先行特許文献】
【０００４】
【特許文献１】特許第３４８９９７２号公報
【特許文献２】特開２００６−２０５４７８号公報
【特許文献３】特開２００６−８９７１３号公報
【発明の概要】
【発明が解決しようとする課題】
【０００５】
本発明は、以上のような状況から、透明性の基板材料や保護材料に使用される、高温高湿の環境に対する耐候性、耐擦傷性、層間密着性などに優れた熱可塑性樹脂積層体を提供することを目的とする。
【課題を解決するための手段】
【０００６】
本発明者らは、上記の課題を解決するため鋭意研究を重ねた結果、特定のビニル共重合樹脂を表層に用いた積層体とすることにより、これらの特性を備えた熱可塑性樹脂積層体が得られることを見出し、本発明に到達した。
すなわち、本発明は、以下の熱可塑性樹脂積層体および該熱可塑性樹脂積層体を用いた透明性材料を提供するものである。【０００７】
１．熱可塑性透明樹脂（Ａ）層、メタクリル酸メチル−スチレン共重合体及び／又はアクリロニトリル−スチレン共重合体からなる熱可塑性樹脂（Ｂ）層、並びにポリカーボネート系樹脂からなる熱可塑性樹脂（Ｃ）層を有し、（Ｃ）層の片面または両面に（Ｂ）層が積層され、その（Ｂ）層の表面に（Ａ）層が積層された熱可塑性樹脂積層体であって、
前記熱可塑性透明樹脂（Ａ）が、下記一般式（１）で表される（メタ）アクリル酸エステル構成単位（ａ）と、下記一般式（２）で表される脂肪族ビニル構成単位（ｂ）を含み、前記（メタ）アクリル酸エステル構成単位（ａ）と前記脂肪族ビニル構成単位（ｂ）とのモル比が１５：８５〜８５：１５であるビニル共重合樹脂であることを特徴とする熱可塑性樹脂積層体。【０００８】
【化１】
2010024217.tif 000002
（式中、Ｒ１は水素またはメチル基であり、Ｒ２は炭素数１〜１６のアルキル基である。）【０００９】
【化２】
2010024217.tif 000003
（式中、Ｒ３は水素またはメチル基であり、Ｒ４は炭素数１〜４のアルキル置換基を有することのあるシクロヘキシル基である。）【００１０】
２．熱可塑性透明樹脂（Ａ）が、少なくとも1種の（メタ）アクリル酸エステルモノマーと少なくとも1種の芳香族ビニルモノマーを重合した後、芳香族二重結合の７０％以上を水素化して得られたものであり、前記樹脂のガラス転移温度が１１０〜１４０℃の範囲である上記１の熱可塑性樹脂積層体。
３．一般式（１）のＲ１及びＲ２がメチル基である上記１又は２の熱可塑性樹脂積層体。
４．一般式（２）のＲ３が水素であり、Ｒ４がシクロヘキシル基である上記１又は２の熱可塑性樹脂積層体。
５．片面または両面にハードコート処理、反射防止処理、および防眩処理のいずれか一つ以上を施したものである上記１又は２の熱可塑性樹脂積層体。
６．上記１〜５のいずれかの熱可塑性樹脂積層体からなる透明性基板材料。
７．上記１〜５のいずれかの熱可塑性樹脂積層体からなる透明性保護材料。
【発明の効果】
【００１１】
本発明によれば、高温高湿の環境に対する耐候性、耐擦傷性、層間密着性などに優れた熱可塑性樹脂積層体が提供され、該熱可塑性樹脂積層体は、透明性基板材料、透明性保護材料として光学物品に用いられ、特に携帯電話端末、携帯電子遊具、ＰＤＡといった携帯型のディスプレイデバイスなどに好適に使用される。
【発明を実施するための最良の形態】
【００１２】
本発明の熱可塑性樹脂積層体は、熱可塑性透明樹脂（Ａ）層、メタクリル酸メチルとスチレンの共重合体及び／又はアクリロニトリル−スチレン共重合体からなる熱可塑性樹脂（Ｂ）層、並びにポリカーボネート系樹脂からなる熱可塑性樹脂（Ｃ）層を有し、（Ｃ）層の片面または両面に（Ｂ）層が積層され、その（Ｂ）層の表面に（Ａ）層が積層された熱可塑性樹脂積層体であって、
前記熱可塑性透明樹脂（A）が、下記一般式（１）で表される（メタ）アクリル酸エステル構成単位（ａ）と、下記一般式（２）で表される脂肪族ビニル構成単位（ｂ）を含み、前記（メタ）アクリル酸エステル構成単位（ａ）と前記脂肪族ビニル構成単位（ｂ）とのモル比が１５：８５〜８５：１５であるビニル共重合樹脂であることを特徴とするものである。【００１３】
【化３】
2010024217.tif 000004
（式中、Ｒ１は水素またはメチル基であり、Ｒ２は炭素数１〜１６のアルキル基である。）【００１４】
【化４】
2010024217.tif 000005
（式中、Ｒ３は水素またはメチル基であり、Ｒ４は炭素数１〜４のアルキル置換基を有することにあるシクロヘキシル基である。）【００１５】
一般式（１）で表される（メタ）アクリル酸エステル構成単位のＲ２は炭素数１〜１６のアルキル基であり、メチル基、エチル基、ブチル基、ラウリル基、ステアリル基、シクロヘキシル基、イソボルニル基などを挙げることができる。これらは１種類単独かあるいは２種類以上を併せて使用することができる。これらのうち好ましいのはＲ２がメチル基および／またはエチル基の（メタ）アクリル酸エステル構成単位であり、さらに好ましいのはＲ１がメチル基、Ｒ２がメチル基のメタクリル酸エステル構成単位である。【００１６】
本発明に用いられる式（２）で表される脂肪族ビニル構成単位としては、例えば、Ｒ３が水素またはメチル基で、Ｒ４がシクロヘキシル基、炭素数１〜４のアルキル基を有するシクロヘキシル基であるものを挙げることができる。これらは１種類単独かあるいは２種類以上を併せて使用することができる。これらのうち好ましいのはＲ３が水素、Ｒ４がシクロヘキシル基の脂肪族ビニル構成単位である。【００１７】
本発明で用いる熱可塑性透明樹脂（Ａ）は、主として一般式（１）で表される（メタ）アクリル酸エステル構成単位（ａ）と、一般式（２）で表される脂肪族ビニル構成単位（ｂ）とからなる。
本発明における式（１）で表される（メタ）アクリル酸エステル構成単位（ａ）と、式（２）で表される脂肪族ビニル構成単位（ｂ）とのモル構成比は、（ａ）が１５：８５〜８５：１５の範囲であり、２５：７５〜７５：２５の範囲であることが好ましく、３０：７０〜７０：３０の範囲であることがさらに好ましい。
（メタ）アクリル酸エステル構成単位（ａ）と脂肪族ビニル構成単位（ｂ）との合計に対する（メタ）アクリル酸エステル構成単位（ａ）のモル構成比が１５％未満であると機械強度が低くなりすぎて脆くなるので実用的ではない。また８５％を超えるであると耐熱性が不十分となる場合がある。【００１８】
熱可塑性透明樹脂（Ａ）は、特に限定されないが、（メタ）アクリル酸エステルモノマーと芳香族ビニルモノマーを共重合した後、芳香環を水素化して得られたものが好適である。なお、（メタ）アクリル酸とは、メタクリル酸及び／又はアクリル酸を示す。
この際に使用される芳香族ビニルモノマーとしては、具体的にスチレン、α−メチルスチレン、ｐ−ヒドロキシスチレン、アルコキシスチレン、クロロスチレンなど、およびそれらの誘導体を挙げることができる。これらの中で好ましいのはスチレンである。【００１９】
また、（メタ）アクリル酸エステルモノマーとしては、具体的には（メタ）アクリル酸メチル、（メタ）アクリル酸エチル、（メタ）アクリル酸ブチル、（メタ）アクリル酸ラウリル、（メタ）アクリル酸ステアリル、（メタ）アクリル酸シクロヘキシル、（メタ）アクリル酸イソボルニルなどの（メタ）アクリル酸アルキル類などを挙げることができるが、物性のバランスから、メタクリル酸アルキルを単独で用いるか、あるいはメタクリル酸アルキルとアクリル酸アルキルを併用することが好ましい。メタアクリル酸アルキルのうち、特に好ましいものはメタアクリル酸メチルまたはメタアクリル酸エチルである。【００２０】
（メタ）アクリル酸エステルモノマーと芳香族ビニルモノマーの重合には、公知の方法を用いることができるが、例えば、塊状重合法、溶液重合法により製造することができる。
溶液重合法では、モノマー、連鎖移動剤、および重合開始剤を含むモノマー組成物を完全混合槽に連続的に供給し、１００〜１８０℃で連続重合する方法などにより行われる。【００２１】
この際に用いられる溶媒としては、例えば、トルエン、キシレン、シクロヘキサン、メチルシクロヘキサンなどの炭化水素系溶媒、酢酸エチル、イソ酪酸メチルなどのエステル系溶媒、アセトン、メチルエチルケトンなどのケトン系溶媒、テトラヒドロフラン、ジオキサンなどのエーテル系溶媒、メタノール、イソプロパノールなどのアルコール系溶媒などを挙げることができる。【００２２】
（メタ）アクリル酸エステルモノマーと芳香族ビニルモノマーを重合した後の水素化反応は適当な溶媒中で行われる。この水素化反応に用いられる溶媒は前記の重合溶媒と同じであっても異なっていても良い。例えば、シクロヘキサン、メチルシクロヘキサンなどの炭化水素系溶媒、酢酸エチル、イソ酪酸メチルなどのエステル系溶媒、アセトン、メチルエチルケトンなどのケトン系溶媒、テトラヒドロフラン、ジオキサンなどのエーテル系溶媒、メタノール、イソプロパノールなどのアルコール系溶媒などを挙げることができる。【００２３】
水素化の方法は特に限定されず、公知の方法を用いることができる。例えば、水素圧力３〜３０ＭＰａ、反応温度６０〜２５０℃でバッチ式あるいは連続流通式で行うことができる。温度を６０℃以上とすることにより反応時間がかかり過ぎることがなく、また２５０℃以下とすることにより分子鎖の切断やエステル部位の水素化を起すことがない。【００２４】
水素化反応に用いられる触媒としては、例えば、ニッケル、パラジウム、白金、コバルト、ルテニウム、ロジウムなどの金属またはそれら金属の酸化物あるいは塩あるいは錯体化合物を、カーボン、アルミナ、シリカ、シリカ・アルミナ、珪藻土などの多孔性担体に担持した固体触媒が挙げられる。【００２５】
熱可塑性透明樹脂（Ａ）は芳香族ビニルモノマーの芳香環の７０％以上が水素化して得られたものであることが好ましい。即ち、熱可塑性透明樹脂（Ａ）における芳香族ビニル構成単位の割合は熱可塑性透明樹脂（Ａ）中３０％以下であることが好ましく、３０％を越える範囲であると熱可塑性透明樹脂（Ａ）の透明性が低下する場合がある。より好ましくは２０％以下の範囲であり、さらに好ましくは１０％以下の範囲である。【００２６】
熱可塑性透明樹脂（Ａ）には、透明性を損なわない範囲で他の樹脂をブレンドすることができる。例えば、メタクリル酸メチル−スチレン共重合樹脂、ポリメタクリル酸メチル、ポリスチレン、ポリカーボネートなどを挙げることができる。【００２７】
熱可塑性透明樹脂（Ａ）のガラス転移温度は１１０〜１４０℃の範囲であるであることが好ましい。ガラス転移温度が１１０℃以上であると積層体の耐熱性が不足することがなく、また１４０℃以下であると熱賦形などの加工性に優れる。本発明におけるガラス転移温度とは、示差走査熱量測定装置を用い、試料１０ｍｇ、昇温速度１０℃／分で測定し中点法で算出したときの温度である。【００２８】
本発明に用いられる熱可塑性樹脂（Ｂ）は、メタクリル酸メチル−スチレン共重合体及び／又はアクリロニトリル−スチレン共重合体からなる樹脂である。
メタクリル酸メチル−スチレン共重合樹脂としては、例えば新日鉄化学(株)製のＭＳ２００、ＭＳ３００、ＭＳ６００などを挙げることができ、アクリロニトリル−スチレン共重合樹脂としては、例えば旭化成ケミカルズ(株)製のスタイラックＡＳなどを挙げることができる。【００２９】
本発明に用いられる熱可塑性樹脂（Ｃ）はポリカーボネート系樹脂である。この熱可塑性樹脂（Ｃ）は樹脂積層体の中心層となるものであり、樹脂積層体の用途により選択されるが、好ましくは一般には優れた耐衝撃性と強度、透明性を有することからポリカーボネート樹脂が使用される。【００３０】
本発明における熱可塑性透明樹脂（Ａ）、熱可塑性樹脂（Ｂ）および熱可塑性樹脂（Ｃ）には各種添加剤を混合して使用することができる。添加剤としては、例えば、抗酸化剤、紫外線吸収剤、抗着色剤、抗帯電剤、離型剤、滑剤、染料、顔料などを挙げることができる。混合の方法は特に限定されず、全量コンパウンドする方法、マスターバッチをドライブレンドする方法、全量ドライブレンドする方法などを用いることができる。【００３１】
本発明の熱可塑性樹脂積層体の製造方法としては共押出による方法、接着剤を介して貼り合わせる方法などを用いることができる。
共押出の方法は特に限定されず、例えば、フィードブロック方式では、フィードブロックで（Ｃ）層の片方あるいは両方に（Ｂ）層と、（Ｂ）層の上に（Ａ）樹脂層を積層し、Ｔダイでシート状に押し出した後、成形ロールを通過させながら冷却し所望の積層体を形成する。また、マルチマニホールド方式では、マルチマニホールドダイ内で（Ｃ）層の片方あるいは両方に（Ｂ）層と、（Ｂ）層の上に（Ａ）層を積層し、シート状に押し出した後、成形ロールを通過させながら冷却し所望の積層体を形成する。
また、接着剤を介して貼り合わせる方法も特に限定されず、公知の方法を用いることができる。例えば、一方の板状成形体にスプレー、刷毛、グラビアロールなどを用いて接着層を塗布し、そこへもう一方の板状成形体を重ねて接着層が硬化するまで圧着し、所望の積層体を形成する。
また、共押出の際に（Ａ）層と（Ｂ）層の間、及び／または（Ｂ）層と（Ｃ）層の間に任意の接着樹脂（Ｄ）層を挟むこともできる。【００３２】
本発明の熱可塑性樹脂積層体の厚みは０．１〜１０．０ｍｍの範囲であることが好ましい。０．１ｍｍ以上であることにより、転写不良や厚み精度不良が発生することがなく、また１０．０ｍｍ以下であることにより、成形後の冷却ムラなどによる厚み精度不良や外観不良が発生することがない。より好ましくは０．３〜５．０ｍｍの範囲であり、さらに好ましくは０．５〜３．０ｍｍの範囲である。【００３３】
本発明の熱可塑性樹脂積層体の熱可塑性透明樹脂（Ａ）層の厚みは１０〜５００μｍの範囲であることが好ましい。１０μｍ未満であると耐擦傷性や耐候性が不足する場合がある。また５００μｍを超えると耐衝撃性が不足する場合がある。好ましくは３０〜１００μｍの範囲である。【００３４】
熱可塑性樹脂（Ｂ）層の厚みは５〜５０μｍの範囲であることが好ましい。（Ｂ）層の厚みを該範囲とすることにより、（Ａ）層の性能を損なうことなく（Ａ）層と（Ｃ）層の密着性を向上することができる。
また、熱可塑性樹脂（Ｃ）層の厚みは積層体の用途により異なるが、通常５００〜２０００μｍ程度である。【００３５】
なお、本発明の熱可塑性樹脂積層体にはその片面または両面にハードコート処理、反射防止処理、および防眩処理のいずれか一つ以上を施すことができる。ハードコート処理、反射防止処理、防眩処理の方法は特に限定されず、公知の方法を用いることができる。例えば、熱硬化性あるいは光硬化性皮膜を塗布する方法、誘電体薄膜を真空蒸着する方法などが挙げられる。
【実施例】
【００３６】
以下、実施例により本発明を具体的に説明する。ただし、本発明はこれらの実施例により何ら制限されるものではない。
実施例および比較例で得られた熱可塑性樹脂積層体の評価は以下のように行った。【００３７】
＜密着性評価＞
試験片を１０ｃｍ×１０ｃｍに切り出し、（Ａ）層が外側となるように直径６０ｍｍの円筒に押し付け、層間の密着性を評価する。外観に変化のないものを良好とする。【００３８】
＜高温高湿曝露試験＞
試験片を１０ｃｍ四方に切り出す。温度８５℃、相対湿度８５％に設定した恒温恒湿槽の中に、試験片の角を支点として吊り下げ、その状態で７２時間保持する。試験片を取り出し、外観変化の有無を評価する。外観変化のないものを良好とする。【００３９】
＜鉛筆引っかき硬度試験＞
ＪＩＳ  Ｋ  ５６００−５−４に準拠し、表面に対して角度４５度、荷重７５０ｇで（Ａ）樹脂層の表面に次第に硬度を増して鉛筆を押し付け、きず跡を生じなかった最も硬い鉛筆の硬度を鉛筆硬度として評価する。鉛筆硬度３Ｈ以上を良好とする。【００４０】
合成例１〔メタクリル酸メチル−スチレン−ビニルシクロヘキサン共重合樹脂（樹脂Ａ２）の製造〕
モノマー成分としてメタクリル酸メチル６０．０１８８モル％とスチレン３９．９７９１モル％、重合開始剤として０．００２１モル％のｔ−アミルパーオキシ−２−エチルヘキサノエートからなるモノマー組成物を、ヘリカルリボン翼付き１０Ｌ完全混合槽に１ｋｇ／ｈで連続的に供給し、平均滞留時間２．５時間、重合温度１５０℃で連続重合を行った。重合槽の液面が一定となるよう底部から連続的に抜き出し、脱溶剤装置に導入してペレット状のメタクリル酸メチル−スチレン共重合樹脂（樹脂Ａ１）を得た。
得られた樹脂Ａ１をイソ酪酸メチルに溶解し、１０質量％イソ酪酸メチル溶液を調整した。１０００ｍＬオートクレーブ装置に樹脂Ａ１の１０質量％イソ酪酸メチル溶液を５００重量部、１０質量％Ｐｄ／Ｃ触媒を１重量部仕込み、水素圧１０ＭＰａ、２００℃で１５時間保持してスチレン部位を水素化した。スチレン部位の水素化反応率は９６％であった。フィルターにより触媒を除去し、脱溶剤装置に導入してペレット状のメタクリル酸メチル−スチレン−ビニルシクロヘキサン共重合樹脂（樹脂Ａ２）を得た。【００４１】
実施例１
軸径２５ｍｍの単軸押出機と、軸径３５ｍｍの単軸押出機と、軸径６５ｍｍの単軸押出機と、全押出機に連結されたフィードブロックと、フィードブロックに連結されたＴダイとを有する多層押出装置を用いて熱可塑性樹脂積層板を成形した。軸径２５ｍｍの単軸押出機にメタクリル酸メチル−スチレン（３：７）共重合樹脂〔新日鐵化学（株）製、商品名：エスチレンＭＳ３００〕（樹脂Ｂ１）を連続的に導入し、シリンダ温度２４０℃、吐出速度０．５ｋｇ／ｈの条件で押し出した。また軸径３５ｍｍの単軸押出機に合成例１で得たビニル共重合樹脂（樹脂Ａ２）を連続的に導入し、シリンダ温度２５０℃、吐出速度３ｋｇ／ｈの条件で押し出した。また軸径６５ｍｍの単軸押出機に三菱エンジニアリングプラスチックス（株）製のポリカーボネート樹脂ユーピロンＥ−２０００（樹脂Ｃ）を連続的に導入し、シリンダ温度２７０℃、吐出速度５０ｋｇ／ｈで押し出した。全押出機に連結されたフィードブロックは３種３層の分配ピンを備え、温度２６０℃として樹脂Ａ２と樹脂Ｂ１と樹脂Ｃを導入し積層した。その先に連結された温度２７０℃のＴダイでシート状に押し出し、３本の鏡面仕上げロールで鏡面を転写しながら冷却し、樹脂Ａ２と樹脂Ｂ１と樹脂Ｃの積層体を得た。このときロールは上流側から温度１２０℃、１３０℃、１９０℃とした。得られた積層体の厚みは１．０ｍｍ、樹脂Ａ２層の厚みは中央付近で７０μｍ、樹脂Ｂ１層の厚みは中央付近で２５μｍであった。評価結果を第１表に示す。密着性評価、高温高湿曝露試験、鉛筆引っかき硬度試験の結果は全て良好であった。【００４２】
実施例２
実施例１で使用したメタクリル酸メチル−スチレン（３：７）共重合樹脂（樹脂Ｂ１）の代わりにメタクリル酸メチル−スチレン（２：８）共重合樹脂エスチレンＭＳ２００〔新日鐵化学（株）製、商品名：エスチレンＭＳ２００〕（樹脂Ｂ２）を使用した以外は実施例１と同様にして樹脂Ａ２と樹脂Ｂ２と樹脂Ｃの積層体を得た。得られた積層体の厚みは１．０ｍｍ、樹脂Ａ２層の厚みは中央付近で７０μｍ、樹脂Ｂ２層の厚みは中央付近で２５μｍであった。評価結果を第１表に示す。密着性評価、高温高湿曝露試験、鉛筆引っかき硬度試験の結果は全て良好であった。【００４３】
実施例３
実施例１で使用したメタクリル酸メチル−スチレン（３：７）共重合樹脂（樹脂Ｂ１）の代わりにメタクリル酸メチル−スチレン（６：４）共重合樹脂〔新日鐵化学（株）製、商品名：エスチレンＭＳ６００〕（樹脂Ｂ３）を使用した以外は実施例１と同様にして樹脂Ａ２と樹脂Ｂ３と樹脂Ｃの積層体を得た。得られた積層体の厚みは１．０ｍｍ、樹脂Ａ２層の厚みは中央付近で７０μｍ、樹脂Ｂ３層の厚みは中央付近で２５μｍであった。評価結果を第１表に示す。密着性評価、高温高湿曝露試験、鉛筆引っかき硬度試験の結果は全て良好であった。【００４４】
実施例４
実施例１で使用したメタクリル酸メチル−スチレン（３：７）共重合樹脂（樹脂Ｂ１）の代わりにアクリロニトリル−スチレン共重合樹脂〔旭化成ケミカルズ（株）製、商品名：スタイラック−ＡＳ〕（樹脂Ｂ４）を使用した以外は実施例１と同様にして樹脂Ａ２と樹脂Ｂ４と樹脂Ｃの積層体を得た。得られた積層体の厚みは１．０ｍｍ、樹脂Ａ２層の厚みは中央付近で７０μｍ、樹脂Ｂ４層の厚みは中央付近で２５μｍであった。評価結果を第１表に示す。密着性評価、高温高湿曝露試験、鉛筆引っかき硬度試験の結果は全て良好であった。【００４５】
比較例１
実施例１で使用したメタクリル酸メチル−スチレン−ビニルシクロヘキサン共重合樹脂（樹脂Ａ２）の代わりにポリメタクリル酸メチル樹脂〔クラレ（株）製、商品名：パラペットＨＲ−１０００Ｌ〕（樹脂Ａ３）を使用した以外は実施例１と同様にして樹脂Ａ３と樹脂Ｂ１と樹脂Ｃの積層体を得た。得られた積層体の厚みは１．０ｍｍ、樹脂Ａ３層の厚みは中央付近で７０μｍ、樹脂Ｂ１層の厚みは中央付近で２５μｍであった。評価結果を第１表に示す。高温高湿曝露試験の結果は不良（反り、白化）であった。【００４６】
比較例２
比較例１で使用したメタクリル酸メチル−スチレン共重合樹脂（樹脂Ｂ１）の代わりにポリメタクリル酸メチル樹脂〔クラレ（株）製、商品名：パラペットＨＲ−１０００Ｌ〕（樹脂Ｂ５）を使用し、シリンダ温度を２５０℃とした以外は比較例１と同様にして樹脂Ａ３と樹脂Ｂ５と樹脂Ｃの積層体を得た。得られた積層体の厚みは１．０ｍｍ、樹脂Ａ３層の厚みは中央付近で７０μｍ、樹脂Ｂ５層の厚みは中央付近で２５μｍであった。評価結果を第１表に示す。高温高湿曝露試験の結果は不良（反り、白化）であった。【００４７】
比較例３
実施例１で使用したメタクリル酸メチル−スチレン共重合樹脂（樹脂Ｂ１）の代わりにポリメタクリル酸メチル樹脂〔クラレ（株）製、商品名：パラペットＨＲ−１０００Ｌ〕（樹脂Ｂ５）を使用し、シリンダ温度２５０℃とした以外は実施例１と同様にして樹脂Ａ２と樹脂Ｂ５と樹脂Ｃの積層体を得た。得られた積層体の厚みは１．０ｍｍ、樹脂Ａ２層の厚みは中央付近で７０μｍ、樹脂Ｂ５層の厚みは中央付近で２５μｍであった。評価結果を第１表に示す。密着性評価の結果は不良（剥離）であった。【００４８】
比較例４
実施例１で使用したメタクリル酸メチル−スチレン共重合樹脂（樹脂Ｂ１）の代わりにポリスチレン樹脂〔ＰＳジャパン（株）製：商品名：ＰＳＪポリスチレン〕（樹脂Ｂ６）を使用した以外は実施例１と同様にして樹脂Ａ２と樹脂Ｂ６と樹脂Ｃの積層体を得た。得られた積層体の厚みは１．０ｍｍ、樹脂Ａ２層の厚みは中央付近で７０μｍ、樹脂Ｂ３層の厚みは中央付近で２５μｍであった。評価結果を第１表に示す。密着性評価の結果は不良（剥離）であった。【００４９】
【表１】
2010024217.tif 000006
【産業上の利用可能性】
【００５０】
本発明の熱可塑性樹脂積層体は高温高湿の環境に対する耐候性、耐擦傷性、層間密着性などに優れるという特徴を有し、透明性基板材料、透明性保護材料などの光学物品として好適に用いられ、特にＯＡ機器・携帯電子機器の表示部前面板として好適に用いられる
【国際調査報告】
2010024217.tif 000009
2010024217.tif 000010
2010024217.tif 000011
2010024217.tif 000012